(57)【要約】  【課題】  固体電解質層をより薄膜化した場合でも、固体電解質層に穴があくことを防止し、燃料電池の発電効率を高めることができる固体電解質型燃料電池セル、固体電解質型燃料電池スタック、及び固体電解質型燃料電池セルの製造方法を提供すること。  【解決手段】  空気極７と、燃料極１と、固体電解質層５とを備えるとともに、燃料極１と固体電解質層５との間に活性層３を備え、燃料極１を支持基体とする支持膜型の固体電解質型燃料電池セルにおいて、 燃料極１の空孔の平均気孔径が、活性層３の空孔の平均気孔径より大であることを特徴とする。【選択図】 図１
2007165143.tif 000002
【特許請求の範囲】
【請求項１】
空気極と、燃料極と、固体電解質層とを備えるとともに、前記燃料極と固体電解質層との間に活性層を備え、前記燃料極を支持基体とする支持膜型の固体電解質型燃料電池セルにおいて、
前記燃料極の空孔の平均気孔径ＮＡが、前記活性層の空孔の平均気孔径ＫＡより大であることを特徴とする固体電解質型燃料電池セル。
【請求項２】
前記燃料極の空孔の平均気孔径ＮＡが、１．０μｍ＜ＮＡ≦１０μｍであり、前記活性層の空孔の平均気孔径ＫＡが、０．１μｍ≦ＫＡ≦１．０であることを特徴とする前記請求項１に記載の固体電解質型燃料電池セル。
【請求項３】
前記燃料極の開気孔率ＮＢが、２５％＜ＮＢ≦６０％であり、前記活性層の開気孔率ＫＢが、１０％≦ＫＢ≦２５％であることを特徴とする前記請求項１又は２に記載の固体電解質型燃料電池セル。
【請求項４】
空気極と、燃料極と、固体電解質層とを備えるとともに、前記燃料極と固体電解質層との間に活性層を備え、前記燃料極を支持基体とする支持膜型の固体電解質型燃料電池セルにおいて、
前記活性層は、還元による体積収縮によって気孔を形成する酸化物を主成分とする還元前の層であり、前記還元前の前記活性層の気孔率ＫＣが、５％以下であることを特徴とする固体電解質型燃料電池セル。
【請求項５】
前記燃料極の気孔率ＮＣが、１５％＜ＮＣ≦４０％であることを特徴とする前記請求項４に記載の固体電解質型燃料電池セル。
【請求項６】
前記燃料極の気孔の形状が、略球状であることを特徴とする前記請求項４又は５に記載の固体電解質型燃料電池セル。
【請求項７】
前記活性層が、サーメットからなることを特徴とする前記請求項１〜６に記載の固体電解質型燃料電池セル。
【請求項８】
前記サーメットが、Ｎｉ粒子及びセラミックス粒子からなることを特徴とする前記請求項７に記載の固体電解質型燃料電池セル。
【請求項９】
前記活性層の厚みが、５〜５０μｍであることを特徴とする前記請求項１〜８のいずれかに記載の固体電解質型燃料電池セル。
【請求項１０】
前記請求項１〜３のいずれかに記載の固体電解質型燃料電池セルを、複数個備えたことを特徴とする固体電解質型燃料電池スタック。
【請求項１１】
前記請求項４〜６のいずれかに記載の固体電解質型燃料電池セルを、複数個備えたことを特徴とする固体電解質型燃料電池スタック。
【請求項１２】
空気極と、燃料極と、固体電解質層とを備えるとともに、前記燃料極と固体電解質層との間に活性層を備え、前記燃料極を支持基体とする支持膜型の固体電解質型燃料電池セルの製造方法において、
ＮｉＯ粉末とセラミックス粉末と造孔材とを主成分とする燃料極用成形体と、ＮｉＯ粉末とセラミックス粉末とを主成分とし造孔材を含まない活性層用成形体と、固体電解質粉末を主成分とする固体電解質層用成形体とを積層し、同時焼成して、固体電解質型燃料電池セルを形成することを特徴とする固体電解質型燃料電池セルの製造方法。
【請求項１３】
前記造孔材として、前記燃料極成形体の材料粉末の製造工程でセラミックスより粉砕されにくい造孔材を用いることを特徴とする前記請求項１２に記載の固体電解質型燃料電池セルの製造方法。
【請求項１４】
前記焼成後の固体電解質型燃料電池セルを、還元雰囲気中に配置し、前記活性層のＮｉＯ成分を還元させることによって体積収縮させて気孔を形成することを特徴とする前記請求項１２又は１３に記載の固体電解質型燃料電池セルの製造方法。
【発明の詳細な説明】
【技術分野】
【０００１】
本発明は、固体電解質の特性を利用して発電を行う支持膜型の固体電解質型燃料電池セル、固体電解質型燃料電池スタック、及び固体電解質型燃料電池セルの製造方法に関するものである。
【背景技術】
【０００２】
従来より、燃料電池として、固体電解質（固体酸化物）を用いた固体電解質型燃料電池（以下ＳＯＦＣとも記す）が知られている。
このＳＯＦＣでは、通常、固体電解質膜（層）の各面に燃料極と空気極とを備えた固体電解質型燃料電池セル（単セル）を、複数個使用している。つまり、固体電解質型燃料電池セルを多数積層してスタックを形成し、燃料極に燃料ガスを供給するとともに、空気極に空気を供給し、燃料（例えば水素）と空気中の酸素とを固体電解質層を介して化学反応させることによって電力を発生させる。
【０００３】
前記固体電解質型燃料電池セルは、自立膜型セルと支持膜型セルとに大別される。このうち、支持膜型セルとしては、燃料極基体の上に固体電解質層が形成された、いわゆるアノードサポート型セルが一般的である。
【０００４】
前記燃料極基体は、セルの機械的強度を保つために、厚膜（例えば５００〜２０００μｍ厚）にする必要があり、同時にまた、燃料極本来の機能である電気化学的に反応効率を上げる必要がある。
【０００５】
前記２つの機能を満たすために、燃料極基体を多孔化して燃料ガスの通気性を上げ（特許文献１参照）、更に、燃料極基体と固体電解質層との間に、活性層として電気化学的活性の高い燃料極活性層を設ける手法（特許文献２参照）等が知られている。
【特許文献１】特開平７−２６２８１９号公報
【特許文献２】特開２００１−２８３８７６号公報
【発明の開示】
【発明が解決しようとする課題】
【０００６】
上述した支持膜型セルは、固体電解質層を薄膜化し易く、近年、燃料電池の高効率化、低温動作化を図るため、２０μｍ以下に薄膜化することが検討されているが、固体電解質層をより薄膜化した場合（例えば１０μｍ以下にした場合）には、固体電解質膜に穴があいてしまい、燃料電池の発電効率を逆に低下させてしまうという問題があった。
【０００７】
この固体電解質層の穴は、例えばＮｉＯ粉末とセラミックス粉末と造孔材とからなる燃料極基体用成形体と、固体電解質粉末からなる固体電解質層用成形体の薄膜とを積層し、同時焼成によって作製する際に発生することが観察されており、その対策が必要となっている。
【０００８】
本発明は、上述した課題を解決するためになされたものであり、その目的は、固体電解質層をより薄膜化した場合でも、固体電解質層に穴があくことを防止し、燃料電池の発電効率を高めることができる固体電解質型燃料電池セル、固体電解質型燃料電池スタック、及び固体電解質型燃料電池セルの製造方法を提供することにある。
【課題を解決するための手段】
【０００９】
上述した様に、支持膜型セルにおいては、薄膜の固体電解質層は、多孔体である燃料極基体（燃料極多孔体）に支持されることで機械的強度を保っている。しかし、支持体である燃料極多孔体の表面に欠陥があると、その欠陥部分では、局所的に固体電解質層を支持できず、固体電解質層が局所的に弱くなると考えられる。
【００１０】
つまり、支持体となる燃料極多孔体は、燃料ガスの通気性を確保するために気孔率を大きくするように設計されており、造孔材による多孔化が一般的であるが、造孔材によって形成された気孔は、ある程度の気孔径分布をもっており、気孔径の大きなものでは１０μｍ以上となってしまう。このような大きな気孔を含有する燃料極多孔体では、ある確率で固体電解質界面にも大きな気孔が発生する。
【００１１】
すなわち、燃料極多孔体の大径の気孔の存在により、局所的に固体電解質層が支持されず、焼成時に、支持体である燃料極基体の気孔が基点となって、固体電解質層に穴があいてしまうと考えられる。
【００１２】
本発明は、上述した知見に基づいてなされたものである。以下、各請求項毎に説明する。
（１）請求項１の発明は、空気極と、燃料極と、固体電解質層とを備えるとともに、前記燃料極と固体電解質層との間に活性層を備え、前記燃料極を支持基体とする支持膜型の固体電解質型燃料電池セルにおいて、前記燃料極の空孔の平均気孔径ＮＡが、前記活性層の空孔の平均気孔径ＫＡより大であることを特徴とする。
【００１３】
本発明の固体電解質型燃料電池セルでは、図１に模式的に示す様に、大きな平均気孔径を有する燃料極（１）の表面に、それより小さな平均気孔径を有する活性層（３）が積層され、その活性層（３）の表面に固体電解質層（５）が積層された構成を有している。尚、空気極（７）は、通常、固体電解質層（５）に積層されている。
【００１４】
従って、（固体電解質層に接する）活性層の空孔の平均気孔径を燃料極より小さく設定することにより、燃料極の平均気孔径（或いは気孔率）を増加させて通気性を増加させた場合でも、空孔に起因する固体電解質層の穴の発生を防止できる。
【００１５】
これにより、（活性層及び燃料極の構成である）燃料極側構成全体の通気性を上げて、電気化学的反応効率を向上できるとともに、固体電解質層を薄膜化して、例えば２０μｍ以下（特に１０μｍ以下）にして、燃料電池の高効率化及び低温動作化を実現できる。しかも、活性層の空孔の平均気孔径を小さくすることにより、固体電解質層に穴が発生することを防止できるので、発電効率の低下を防ぐことができる。
【００１６】
尚、ここで活性層とは、燃料極における電気化学的反応効率を高めるための層のことであり、通常、燃料極以上の導電性を有している。従って、この活性層により、固体電解質層と燃料極との間の電気抵抗を低減できるので、発電性能を向上することができる。また、活性層の材料を適宜選択することにより、固体電解質層と燃料極との接合性を改善することができるので、両部材間の剥離を防止することができる。
【００１７】
（２）請求項２の発明は、前記燃料極の空孔の平均気孔径ＮＡが、１．０μｍ＜ＮＡ≦１０μｍであり、前記活性層の空孔の平均気孔径ＫＡが、０．１μｍ≦ＫＡ≦１．０μｍであることを特徴とする。
【００１８】
本発明は、燃料極及び活性層の空孔の好ましい平均気孔径を例示したものであり、この範囲であれば、効果的に固体電解質層に穴が発生することを防止できる。
（３）請求項３の発明は、前記燃料極の開気孔率ＮＢが、２５％＜ＮＢ≦６０％であり、前記活性層の開気孔率ＫＢが、１０％≦ＫＢ≦２５％であることを特徴とする。
【００１９】
この燃料極の開気孔率が、２５〜６０％であると、発電性能に優れたセルとなり望ましい。燃料極の開気孔率が２５％を下回ると、燃料極の通気性が悪くなり、発電性能が低下する恐れがあり、６０％を上回ると、セルに十分な強度が得られず、発電中に故障してしまう恐れがある。
【００２０】
尚、燃料極の開気孔率は、造孔材の添加量で制御することができる。造孔材としては、カーボン、有機ビーズ等の公知のものを使用できる。
一方、活性層の開気孔率が、１０〜２５％であると、発電性能に優れたセルになり望ましい。活性層の空孔の開気孔率が１０％を下回ると、燃料極の通気性が悪くなり、発電性能が低下する恐れがあり、２５％を上回ると、固体電解質層に穴があいてしまう恐れがある。
【００２１】
尚、活性層の開気孔率は、造孔材で制御しないことが望ましく、例えばＮｉＯ成分を還元してＮｉとした時の体積収縮によって気孔を形成することが望ましい。つまり、体積収縮によって形成された気孔は微細な構造となるため、固体電解質層に穴が発生することを防止することができる。
【００２２】
ここで、前記燃料極の気孔率としては、３０％以上６０％以下を採用でき、活性層の気孔率としては、１５％以上３０％未満を採用できる。この気孔率とは、開気孔と閉気孔とを合わせたものであり、ＪＩＳ  Ｒ  １６００−４１１２に規定されている。尚、この気孔率は、走査型電子顕微鏡の試料断面の画像処理から求めることが可能である。
【００２３】
（４）請求項４の発明は、空気極と、燃料極と、固体電解質層とを備えるとともに、前記燃料極と固体電解質層との間に活性層を備え、前記燃料極を支持基体とする支持膜型の固体電解質型燃料電池セルにおいて、前記活性層は、還元による体積収縮によって気孔を形成する酸化物を主成分とする還元前の層であり、前記還元前の前記活性層の気孔率ＫＣが、５％以下であることを特徴とする。
【００２４】
本発明は、還元前の固体電解質型燃料電池セルの構成を規定している。つまり、固体電解質型燃料電池セルの活性層は、例えばＮｉＯ等の酸化物が還元されてＮｉ等に変化する際に、体積収縮が発生し、その結果、微細な空孔が生じるが、この還元による体積収縮前の構成を規定している。
【００２５】
つまり、本発明の固体電解質型燃料電池セルを、実施に発電に使用する等により還元雰囲気に晒すと、前記請求項１〜３の発明の様な（燃料極の空孔の平均気孔径が活性層の空孔の平均気孔径より大である）固体電解質型燃料電池セルが得られる。従って、この還元前の固体電解質型燃料電池セルを用いることによって、前記請求項１〜３の発明と同様な効果を奏する。
【００２６】
尚、請求項１〜３の発明は、この請求項４、５の還元前の固体電解質型燃料電池セルに対して、還元後の固体電解質型燃料電池セルと言うことができる。
（５）請求項５の発明は、前記燃料極の気孔率ＮＣが、１５％＜ＮＣ≦３０％であることを特徴とする。
【００２７】
燃料極は、通常、上述した還元の前後でその気孔率が変化する。従って、ここでは、還元前の燃料極の気孔率を規定している。
（６）請求項６の発明は、前記燃料極の気孔の形状が、略球状であることを特徴とする。
【００２８】
本発明は、気孔の好ましい形状を例示したものである。ここで、気孔の形状が略球状の場合は、燃料極組織全体において、気孔が均一に分布されやすく、燃料極内部のガス流れに偏りがなくなるという利点がある。尚、略球状とは、試料断面を鏡面研磨して観察したときに、鋭角の凸部を有しない気孔形状となっていればよい。
【００２９】
（７）請求項７の発明では、前記活性層が、サーメットからなることを特徴とする。
本発明は、活性層の好ましい材料を例示したものである。
（８）請求項８の発明では、前記サーメットが、Ｎｉ粒子及びセラミックス粒子からなることを特徴とする。
【００３０】
本発明は、サーメットの好ましい構成を例示したものである。
（９）請求項９の発明では、前記活性層の厚みが、５〜５０μｍであることを特徴とする。
【００３１】
本発明は、活性層の好ましい厚みを例示したものである。この活性層の膜厚が、５〜５０μｍであると、発電性能に優れたセルとなるので望ましい。つまり、活性層の膜厚が、５μｍを下回ると、固体電解質層に穴が発生し易くなり、５０μｍを上回ると、燃料極の通気性が悪くなって、発電性能が低下してしまうからである。
【００３２】
（１０）請求項１０の発明は、前記請求項１〜３のいずれかに記載の固体電解質型燃料電池セルを、複数個備えたことを特徴とする。
本発明は、（還元後の）複数の固体電解質型燃料電池セルからなる固体電解質型燃料電池スタックを例示したものである。
【００３３】
（１１）請求項１１の発明は、前記請求項４〜６のいずれかに記載の固体電解質型燃料電池セルを、複数個備えたことを特徴とする。
本発明は、（還元前の）複数の固体電解質型燃料電池セルからなる固体電解質型燃料電池スタックを例示したものである。
【００３４】
（１２）請求項１２の発明は、空気極と、燃料極と、固体電解質層とを備えるとともに、前記燃料極と固体電解質層との間に活性層を備え、前記燃料極を支持基体とする支持膜型の固体電解質型燃料電池セルの製造方法において、ＮｉＯ粉末とセラミックス粉末と造孔材とを主成分とする燃料極用成形体と、ＮｉＯ粉末とセラミックス粉末とを主成分とし造孔材を含まない活性層用成形体と、固体電解質粉末を主成分とする固体電解質層用成形体とを積層し、同時焼成して、固体電解質型燃料電池セルを形成することを特徴とする。
【００３５】
本発明は、還元前の固体電解質型燃料電池セルの製造方法を例示している。従って、この固体電解質型燃料電池セルを、例えば実際に発電に供する等により、還元雰囲気に晒すことによって、前記請求項１〜３の（燃料極と活性層とで異なる空孔を有する）固体電解質型燃料電池セルを形成することができる。
【００３６】
以下に、各成形体の形成方法について説明する。
・前記燃料極用成形体は、プレス成形、シート成形等の公知の方法で成形できる。特にシート成形法、つまり、スラリーをドクターブレード法等によりＰＥＴフィルム等の支持体上に塗布し、その後、スラリー中の溶剤成分を蒸発させることで作製されるグリーンシートを積層して成形する方法が望ましい。上記方法であると、容易に均質なサンプルが得られるからである。
【００３７】
・前記活性層用成形体は、シート成形で作製した薄膜成形体を、上記燃料極成形体に圧着積層して成形することが望ましい。上記方法により、均質で欠陥が少なくかつ表面粗度の小さい活性層が得られるからである。活性層用成形体は、その表面粗度は小さいことが望ましい。表面粗度が大きくなると、その上に形成する固体電解質層に欠陥が発生し易いからである。
【００３８】
・前記固体電解質層用成形体は、シート成形で作製した薄膜成形体を、活性層用成形体に圧着積層した燃料極用成形体に圧着積層して成形することが望ましい。上記方法により、均質で欠陥が少なくかつ表面粗度の小さい固体電解質層が得られるからである。固体電解質層用成形体の表面粗度は小さいことが望ましい。表面粗度が大きくなると、固体電解質を薄膜化した場合に、固体電解質に欠陥が発生し易いからである。
【００３９】
尚、各成形体の製造に用いられる粉末の粒子径（平均粒子径）に関しては、活性層の粉末の粒子径としては、０．２〜０．８μｍ程度（例えば０．５μｍ）の粉末を使用でき、燃料極の粉末の粒子径としては、活性層の粉末の粒子径と同等（例えば０．５μｍ）かそれより大きな粒子径を採用できる。
【００４０】
また、固体電解質型燃料電池セルの形状としては、以下に述べる様に、板状（平板形状）や筒状（円筒状）が挙げられる。
このうち、平板型セルについては、燃料極、活性層、固体電解質層等の各部の焼成時の収縮挙動（焼結挙動）ができるかぎり一致していることが望ましい。これは、焼成時の収縮挙動の相違は、平板型セルが反る要因となるためである。尚、収縮挙動とは、焼成時の温度変化に伴う収縮の状態（例えば収縮率）の変化のことである。
【００４１】
一方、円筒形セルについては、焼成時の収縮の大きさ（収縮率）が、内側より、燃料極≧活性層≧固体電解質層の関係になっていると、固体電解質層が緻密で欠陥の無いものとなり易いので好適である。
【００４２】
また、円筒形の固体電解質型燃料電池セルを製造する場合には、燃料極用成形体を押し出し成形により中空管形状とする方法を採用できる。押し出し成形は、中空管を形成する上で最も適した方法であり、大量生産にも適している。
【００４３】
活性層用成形体を形成する場合は、造孔材を含まないスラリー中に燃料極成形体を浸漬し、一定速度で引き抜くことで、表面にディップコーティングすることが好ましい。ディップコーティングは、管状物に薄膜を欠陥なくコーティングするのに最も適している。
【００４４】
固体電解質用成形体を形成する場合には、固体電解質用材料のスラリー中に、活性層成形体をコーティングした燃料極用成形体を浸漬し、一定速度で引き抜くことで、表面にディップコーティングすることが好ましい。
【００４５】
尚、ここでは、燃料極と固体電解質層と活性層とに関して述べているが、通常は、焼成後の固体電解質層上に、空気極用成形体を形成し焼成して形成される。
（１３）請求項１３の発明は、前記造孔材として、前記燃料極成形体の材料粉末の製造工程でセラミックスより粉砕されにくい造孔材（例えば有機ビーズ）を用いることを特徴とする。
【００４６】
例えば有機ビーズは、セラミックス等を含む材料粉末を粉砕する際に、殆ど粉砕されないため、セラミックス粒子の間隙に入り込まないことから、収縮挙動が乱されない。従って、同時焼成における収縮挙動を制御しやすいという効果がある。また、有機ビーズ等は粉砕されにくいため、焼成後に形成される気孔の径をコントロールし易いという利点がある。
【００４７】
尚、有機ビーズとしては、ポリメタクリル酸メチルやポリスチレンなどの高分子よりできた球状粒子を採用できる。また、造孔材の最大外径（球状の場合は直径）としては、例えば５〜１０μｍの範囲のものが、適度な寸法の気孔を形成できるので好適である。
【００４８】
（１４）請求項１４の発明は、前記焼成後の固体電解質型燃料電池セルを、還元雰囲気中に配置し、前記活性層のＮｉＯ成分を還元させることによって体積収縮させて気孔を形成することを特徴とする。
【００４９】
本発明では、還元後の固体電解質型燃料電池セルの製造方法を例示している。つまり、前記請求項１２又は１３の発明の方法で焼成された固体電解質型燃料電池セルを用い、発電中などに活性層の例えばＮｉＯが還元されてＮｉになることによって、活性層に微細な気孔が形成される。
【００５０】
この様に、前記請求項１２〜１４の発明では、造孔材で多孔化した燃料極多孔体と固体電解質層との間に、造孔材によって多孔化していない活性層を介在させている。この活性層は、ＮｉＯの還元収縮によって多孔化させるため、セル作製時（つまりＮｉＯが還元されていない時点）は緻密膜である。このため、固体電解質層を完全に支持することができるので、固体電解質層に穴があくことがない。また、造孔材によって多孔化していない燃料極は通気性が悪くなるが、本発明では、活性層は、例えば５０μｍ以下と極めて薄くできるため、十分なガス透過性を確保できる。
【発明を実施するための最良の形態】
【００５１】
以下、本発明の実施形態について説明する。
ａ）まず、固体電解質型燃料電池の基本構成である単セル（即ち固体電解質型燃料電池セル）について説明する。
【００５２】
例えば図２に模式的に示す様に、固体電解質型燃料電池の基本構成である固体電解質型燃料電池セル１１では、燃料ガス（例えば水素）に接する燃料極１３と、燃料極より導電性に優れた活性層１５と、酸素イオン導電性を有する固体電解質層１７と、反応防止層１９と、支燃性ガス（例えば空気中の酸素）に接触する空気極２１とが、この順に積層されている。
【００５３】
尚、この固体電解質型燃料電池セル１１は、燃料極１３が支持基体となるいわゆる支持膜式の固体電解質型燃料電池セル１１である。
ｂ）次に、単セルを複数備えた固体電解質型燃料電池のスタック（即ち固体電解質型燃料電池スタック）について説明する。
【００５４】
例えば図３及び図４に示す様に、固体電解質型燃料電池スタック３１は、上述した構成を有する固体電解質型燃料電池セル１１が、複数個積層されたものである。
詳しくは、図４に示す様に、固体電解質型燃料電池スタック３１では、固体電解質型燃料電池セル１１を主要部とする発電層３３が、金属製のセル間セパレータ３５を介して、同図の上下方向に複数積層されている。尚、同図では、活性層１５及び反応防止層１９の記載は省略されてさいる。
【００５５】
また、各固体電解質型燃料電池セル１１の燃料極１３は、燃料極側集電体３７によりセル間セパレータ３５（下端部では底体４５）に電気的に接続されるとともに、各空気極２１は、空気極側集電体３９によりろう材４１を介して他のセル間セパレータ３５（上端部では蓋体４３）に電気的に接続されている。
【００５６】
更に、各発電層３３は、燃料ガスの流路４７と、支燃性ガスである空気の流路４９とを隔離するための隔離セパレータ５１を備える。また、それぞれの発電層３３間を電気的に絶縁するため、セラミック等の絶縁体からなる枠体５３が、積層方向の所定部分に配設されている。
【００５７】
ｃ）以下、固体電解質型燃料電池スタック３１の各構成について詳細に説明する。
・「固体電解質層１７」としては、ＹＳＺ（イットリア安定化ジルコニア）、ＳｃＳＺ（スカンジア安定化ジルコニア）、ＳＤＣ（サマリアをドープしたセリア）、ＧＤＣ（ガドリアをドープしたセリア）、ペロブスカイト系酸化物等が挙げられる。これらは、単一膜でもよいし、２種以上の組成が積層構造となっている多層膜でもよい。多層膜としては、例えばＹＳＺ＋ＳＤＣ膜、ＹＳＺ＋ＧＤＣ膜などが挙げられる。
【００５８】
この固体電解質層は、固体電解質型燃料電池の動作時に燃料極に導入される燃料ガス又は空気極に導入される支燃性ガスのうち一方の少なくとも一部をイオンとして移動させることができるイオン伝導性を有する。どのようなイオンを伝導することができるかは特に限定されないが、イオンとしては、例えば、酸素イオン及び水素イオン等が挙げられる。
【００５９】
尚、固体電解質層の膜厚は、３〜２０μｍが好ましい。３μｍを下回ると、薄膜化が難しく、欠陥のないセルが得られないからであり、２０μｍを上回ると、２０μｍ以上であると、発電効率が悪くなるからである。
【００６０】
・「燃料極１３」は、水素源となる燃料ガスと接触し、単セルにおける負電極として機能する。
この燃料極としては、金属（特にＮｉ）粒子とセラミックス粒子からなるサーメットを採用できる。
【００６１】
金属としては、Ｎｉ以外に、Ｃｕ、Ｆｅ、Ｃｏ、Ａｇ、Ｐｔ、Ｐｄ、Ｗ、Ｍｏ、及びこれらの合金等を採用できる。
セラミックスとしては、ジルコニア、ＹＳＺ、ＳｃＳＺ、ＳＤＣ、ＧＤＣ、アルミナ、シリカ、チタニアなどが挙げられる。特に、ＹＳＺ、ＳｃＳＺ、ＳＤＣ、ＧＤＣが望ましい。これらは、酸素イオン導電性があり、燃料極の電気化学的活性を高めるからである。
【００６２】
また、前記サーメットにおける金属（特にＮｉ）の含有量としては、サーメット全体量を１００体積％としたとき、２０〜４５体積％（特に３０〜３５体積％）が望ましい。２０体積％を下回ると、導電率が低下し、４５体積％を上回ると、通気性のある組織が得られないからである。
【００６３】
燃料極の厚みは、５００〜２０００μｍであることが好ましい。５００μｍを下回ると、セルに十分な強度が得られず、発電中に破壊してしまう恐れがあるからであり、２０００μｍを上回ると、燃料の通気性が悪くなり、発電効率が低下する恐れがあるからである。
【００６４】
・「活性層１５」は、燃料極に接して配置されて、電気化学的活性を高める機能を有する。
この活性層としては、前記燃料極と同様に、金属（Ｎｉ）粒子とセラミックス粒子からなるサーメットを採用できる。
【００６５】
金属としては、Ｎｉ以外に、Ｃｕ、Ｆｅ、Ｃｏ等を採用できる。つまり、この金属の酸化物が還元収縮によって気孔を形成することができる材料を使用する。具体的には、金属酸化物として、ＮｉＯ、ＣｕＯ、Ｃｕ2Ｏ、ＦｅＯ、Ｆｅ2Ｏ3、Ｆｅ3Ｏ4、ＣｏＯ、Ｃｏ3Ｏ4等を採用できる。
【００６６】
セラミックスとしては、ジルコニア、ＹＳＺ、ＳｃＳＺ、ＳＤＣ、ＧＤＣ、アルミナ、シリカ、チタニアなどが挙げられる。特に、ＹＳＺ、ＳｃＳＺ、ＳＤＣ、ＧＤＣが望ましい。
【００６７】
また、前記サーメットにおける金属（特にＮｉ）の含有量としては、サーメット全体量を１００体積％としたとき、２０〜４５体積％（特に３０〜３５体積％）が望ましい。２０体積％を下回ると、導電率が低下し、４５体積％を上回ると、通気性のある組織が得られないからである。
【００６８】
特に、活性層の導電性（従って活性）を燃料極より高めるために、サーメットにおけるＮｉ等の金属の含有量を、燃料極よりも活性層の方を多くすることが好ましい。
また、活性層の厚みは、５〜５０μｍである、これは、上述した様に、活性層の厚みが、５μｍを下回ると、固体電解質層に穴が発生し易くなり、５０μｍを上回ると、燃料極の通気性が悪くなって、発電性能が低下してしまうからである。
【００６９】
・「空気極２１」は、酸素源となる支燃性ガスと接触し、単セルにおける正電極として機能する。
空気極の材料としては、固体電解質形燃料電池の使用条件等により適宜選択することができる。この材料としては、例えば金属、金属の酸化物、金属の複合酸化物等を用いることができる。金属としては、Ｐｔ、Ａｕ、Ａｇ、Ｐｄ、Ｉｒ、Ｒｕ、Ｒｕ等の金属又は２種以上の金属を含有する合金が挙げられる。
【００７０】
更に、金属の酸化物としては、例えば、Ｌａ、Ｓｒ、Ｃｅ、Ｃｏ、Ｍｎ、Ｆｅ等の酸化物（例えば、Ｌａ2Ｏ3、ＳｒＯ、Ｃｅ2Ｏ3、Ｃｏ2Ｏ3、ＭｎＯ2、ＦｅＯ等）が挙げられる。また、複酸化物としては、Ｌａ、Ｐｒ、Ｓｍ、Ｓｒ、Ｂａ、Ｃｏ、Ｆｅ、Ｍｎ等のうちの少なくとも１種を含有する各種の複合酸化物（例えば、Ｌａ1-xＳｒxＣｏＯ3系複合酸化物、Ｌａ1-xＳｒxＦｅＯ3系複合酸化物、Ｌａ1-xＳｒxＣｏ1-yＦｅyＯ3系複合酸化物、Ｌａ1-xＳｒxＭｎＯ3系複合酸化物、Ｐｒ1-xＢａxＣｏＯ3系複合酸化物、Ｓｍ1-xＳｒxＣｏＯ3系複合酸化物等）が挙げられる。
【００７１】
・「反応防止層１９」としては、ＣｅＯ及び希土類元素を主成分とする材料を採用できる。尚、材料全体がＣｅＯ及び希土類元素で構成されていてもよい。
・「燃料極側集電体３７」の材質は、金属が好ましく、例えばＮｉ又はＮｉ基合金等により形成することができる。
【００７２】
・「空気極側集電体３９」の材質は、金属及び導電性セラミックを用いることができる。
空気極側集電体は一面で空気極と接触し、他面でセル間セパレータと接触するように設けることができる。また、セル間セパレータと接触する面の少なくとも一部において、空気極側集電体及びセル間セパレータをろう材等の接合材を用いて接合することができる。
【００７３】
・「隔離セパレータ５１」は、発電層に供給する燃料ガス及び支燃性ガスが混合しないように隔離するための平板状のセパレータである。この材質としては、鉄などの金属が挙げられる。
【００７４】
・「セル間セパレータ３５」の材質は、金属、特に、ステンレス鋼、ニッケル基合金、クロム基合金等の耐熱合金により形成される。
・「燃料ガス」は、水素、水素源となる炭化水素、水素と炭化水素との混合ガス、及びこれらのガスを所定温度の水中を通過させ加湿した燃料ガス、これらのガスに水蒸気を混合させた燃料ガス等が挙げられる。
【００７５】
炭化水素は特に限定されず、例えば、天然ガス、ナフサ、石炭ガス化ガス等が挙げられる。更に、メタン、エタン、プロパン、ブタン及びペンタン等の炭素数が１〜１０、好ましくは１〜７、より好ましくは１〜４の飽和炭化水素、並びにエチレン及びプロピレン等の不飽和炭化水素を主成分とするものが好ましく、飽和炭化水素を主成分とするものが更に好ましい。これらの燃料ガスは１種のみを用いてもよいし、２種以上を併用することもできる。また、窒素及びアルゴン等の不活性ガスを含有していてもよい。
【００７６】
・「支燃性ガス」は、酸素と他の気体との混合ガス等が挙げられる。また、この混合ガスには８０体積％以下の窒素及びアルゴン等の不活性ガスが含有されていてもよい。これらの支燃性ガスのうちでは安全であって、且つ安価であるため空気（約８０体積％の窒素が含まれている。）が好ましい。
【実施例】
【００７７】
次に、本発明の効果を確認するための試験に用いた実施例及び（本発明の範囲外の）比較例について説明する。
ａ）まず、試験に用いるサンプルのグリーンシートの作製方法について説明する。
【００７８】
・燃料極基体用グリーンシートの作製
ＮｉＯ粉末（６０重量部）とＹＳＺ粉末（４０重量部）との混合粉末（１００重量部）に対して、造孔材である有機ビーズ（混合粉末に対して１０重量％）と、ブチラール樹脂と、可塑剤であるＤＯＰと、分散剤と、トルエン＋エタノール混合溶剤とを加え、ボールミルにて混合して、スラリーを調整した。得られたスラリーをドクターブレード法により、厚さ２５０μｍの燃料極基体用グリーンシートを作製した。
【００７９】
・活性層用グリーンシートの作製
ＮｉＯ粉末（６０重量部）とＹＳＺ粉末（４０重量部）との混合粉末（１００重量部）に対して、ブチラール樹脂と、可塑剤であるＤＯＰと、分散剤と、トルエン＋エタノール混合溶剤とを加え、ボールミルにて混合して、スラリーを調整した。得られたスラリーをドクターブレード法により、厚さ１０μｍの活性層用グリーンシートを作製した。
【００８０】
・固体電解質層用グリーンシートの作製
ＹＳＺ粉末（１００重量部）に対して、ブチラール樹脂と、可塑剤であるＤＯＰと、分散剤と、トルエン＋エタノール混合溶剤とを加え、ボールミルにて混合して、スラリーを調整した。得られたスラリーをドクターブレード法により、厚さ１０μｍの固体電解質層用グリーンシートを作製した。
【００８１】
ｂ）次に、前記グリーンシートによって作製されたサンプルを用いて行う試験について説明する。
＜固体電解質層の穴発生評価＞
・サンプル作製
燃料極基体用グリーンシート６枚と、活性層用グリーンシート所定枚数（下記表１に示す）と、固体電解質層用グリーンシート１枚とを積層し、１５０×１５０ｍｍ角に切り出して積層成形体を作製した。この積層成形体を、２５０℃で脱脂した後、１３５０℃で焼成して、固体電解質層の穴発生評価用サンプルを作製した。
【００８２】
尚、比較例１のサンプルは、活性層が無いものであり、比較例２は、燃料極の気孔率が小さくなる様に、燃料極用グリーンシートに加える造孔材の量を設定したもの（実施例の造孔材０重量％に設定）である（以下同様）。
【００８３】
・穴発生評価
得られた評価用サンプルの固体電解質層上に、レッドチェック液を塗布し、５分放置した後に、洗浄して、レッドチェック液の染み込み目視観察した。その結果を、下記表１に記す。
【００８４】
＜燃料極の通気性評価＞
・サンプル作製
燃料極基体用グリーンシート６枚と、活性層用グリーンシート所定枚数（下記表１に示す）とを積層し３０×３０ｍｍ角に切り出して、積層成形体を作製した。この積層成形体を、２５０℃で脱脂した後、１３５０℃で焼成して、燃料極の通気性評価用サンプルを作製した。
【００８５】
・通気性評価
得られた評価用サンプルを、ＪＩＳ  Ｋ  ７１２６の気体透過度の試験方法に準じて、通気率（＝気体透過度）を測定した。その結果を、下記表１に記す。
【００８６】
＜平均気孔径評価＞
・サンプル作製
前記通気性評価で用いるサンプルと同様なサンプルを作成した。
【００８７】
具体的には、前記焼成体を、還元前の平均気孔径評価用サンプルとした。また、この焼結体を、７００℃のＨ2雰囲気に１時間晒して活性層を還元し、還元後の平均気孔径評価用サンプルとした。
【００８８】
・平均気孔径評価
得られた還元前及び還元後の評価用サンプルの表面を鏡面研磨し、その表面を走査型電子電子顕微鏡（ＳＥＭ：２０００倍）で観察し、その画像（ＳＥＭ画像）に基づいて、空孔の平均気孔径を求めた。その結果を、下記表２に記す。
【００８９】
＜開気孔率評価＞
・サンプル作製
燃料極基体用グリーンシート６枚積層品と、活性層用グリーンシート３０枚積層品とを、それぞれ３０×３０ｍｍ角に切り出して、積層成形体を作製した。それぞれの積層成形体を、２５０℃で脱脂した後、１３５０℃で焼成した。
【００９０】
この焼成体を、還元前の開気孔率評価用サンプルとした。また、この焼結体を、７００℃のＨ2雰囲気に１時間晒して活性層を還元し、還元後の開気孔率評価用サンプルとした。
【００９１】
・開気孔率評価
得られた還元前及び還元後の評価用サンプルを、ＪＩＳ  Ｃ  ２１４１の見かけ気孔率の試験方法に従い、開気孔率を測定した。その結果を、下記表２に記す。
【００９２】
【表１】
2007165143.tif 000003
【００９３】
【表２】
2007165143.tif 000004
【００９４】
この表１、２から明かな様に、本実施例１〜４では、燃料極の空孔の平均気孔率が活性層の空孔の平均気孔径より大であるので、固体電解質層に穴は発生しなかった。それに対して、比較例１は、活性層が無いので、固体電解質層に穴が発生し好ましくない。また、比較例２は、燃料極及び活性層の平均気孔径（及び開気孔率）は、同程度に小さいので、固体電解質層に穴があかなかったものの、通気性が悪く好ましくない。
【００９５】
尚、本発明は前記実施例等になんら限定されるものではなく、本発明を逸脱しない範囲において種々の態様で実施しうることはいうまでもない。
【図面の簡単な説明】
【００９６】
【図１】固体電解質型燃料電池セルの各層の状態を破断して示す模式図である。
【図２】固体電解質型燃料電池セルを破断して示す模式図である。
【図３】固体電解質型燃料電池スタックを示す斜視図である。
【図４】図２のＡ−Ａ断面図である。
【符号の説明】
【００９７】
１１…固体電解質型燃料電池セル
１、１３…燃料極
３、１５…活性層
５、１７…固体電解質層
７、２１…空気極
３３…固体電解質型燃料電池スタック
【図１】
2007165143.tif 000005
【図２】
2007165143.tif 000006
【図３】
2007165143.tif 000007
【図４】
2007165143.tif 000008